【手続補正書】
【提出日】平成23年9月12日(2011.9.12)
【手続補正１】
【補正対象書類名】特許請求の範囲
【補正対象項目名】全文
【補正方法】変更
【補正の内容】
【特許請求の範囲】
【請求項１】
複数の孔が延在している支持体構成部材を含んでなる複合材であって、
前記孔の平均直径が0.1〜25μmであり、前記複合材を通る液体がマクロ多孔質架橋ゲルを通過しなければならないように、マクロ多孔質架橋ゲルが支持体構成部材の孔中に配置されかつ該支持体構成部材の孔を満たしており、
前記マクロ多孔質架橋ゲルは、ポリマーの凝集によって規定される高ポリマー密度領域と、マクロ孔と定義される本質的にポリマーでない領域とを含むように、１種または複数種のモノマーまたはポリマーと1種または複数種の十分な量の架橋剤を反応させることにより形成されており、
前記マクロ孔は平均直径が25〜1500nmであり、
前記マクロ多孔質架橋ゲルは30〜80％の体積空隙率を有している、複合材。
【請求項２】
膜の形態にありかつ前記マクロ多孔質架橋ゲルが荷電部分をもっている、請求項１に記載の複合材。
【請求項３】
膜の形態にありかつ前記マクロ多孔質架橋ゲルが、生体分子が結合するためのリガンド、生体イオンが結合するためのリガンド、またはこの両者が結合するためのリガンドをもっている、請求項１に記載の複合材。
【請求項４】
前記支持体構成部材が、厚みが10μm〜2000μmであり、体積空隙率が40〜90％である繊維状織布または不織布の形態にある高分子材料からできている請求項１に記載の複合材。
【請求項５】
前記支持体構成部材が2〜10枚の別々の支持体構成部材を積み重ねたものである、請求項１〜４のいずれか一項に記載の複合材。
【請求項６】
前記マクロ多孔質架橋ゲルが、中性もしくは荷電ヒドロゲル、高分子電解質ゲル、疎水性ゲル、中性ゲル、または機能性ゲルである、請求項１に記載の複合材。
【請求項７】
前記中性もしくは荷電ヒドロゲルが、架橋されたポリ(ビニルアルコール)、ポリ(アクリルアミド)、ポリ(イソプロピルアクリルアミド)、ポリ(ビニルピロリドン)、ポリ(ヒドロキシメチルアクリレート)、ポリ(エチレンオキシド)；アクリル酸もしくはメタクリル酸とアクリルアミド、イソプロピルアクリルアミド、またはビニルピロリドンとのコポリマー；アクリルアミド-2-メチル-1-プロパンスルホン酸とアクリルアミド、イソプロピルアクリルアミド、またはビニルピロリドンとのコポリマー；(3-アクリルアミドプロピル)トリメチルアンモニウムクロリドとアクリルアミド、イソプロピルアクリルアミド、またはN-ビニルピロリドンとのコポリマー；および、ジアリルジメチルアンモニウムクロリドとアクリルアミド、イソプロピルアクリルアミド、またはビニルピロリドンとのコポリマーからなる群から選択される、請求項６に記載の複合材。
【請求項８】
前記高分子電解質ゲルが、架橋されたポリ(アクリルアミド-2-メチル-1-プロパンスルホン酸)およびその塩、ポリ(アクリル酸)およびその塩、ポリ(メタクリル酸)およびその塩、ポリ(スチレンスルホン酸)およびその塩、ポリ(ビニルスルホン酸)およびその塩、ポリ(アルギン酸)およびその塩、ポリ[(3-アクリルアミドプロピル)トリメチルアンモニウム]塩、ポリ(ジアリルジメチルアンモニウム)塩、ポリ(4-ビニル-N-メチルピリジニウム)塩、ポリ(ビニルベンジル-N-トリメチルアンモニウム)塩、ならびにポリ(エチレンイミン)およびその塩からなる群から選択される、請求項６に記載の複合材。
【請求項９】
前記中性ゲルが、アクリルアミド、N,N-ジメチルアクリルアミド、N-メタクリロイルアクリルアミド、N-メチル-N-ビニルアセトアミド、およびN-ビニルピロリドンの架橋されたポリマーまたはコポリマーからなる群から選択される、請求項６に記載の複合材。
【請求項１０】
前記機能性ゲルが、抗体、アミノ酸リガンド、抗原リガンド、染料リガンド、または金属親和性リガンドの形態をとる官能基を有している、請求項６に記載の複合材。
【請求項１１】
a)支持体構成部材に延在している複数の孔を有する支持体構成部材であって、前記孔の平均直径が0.1〜25μmである前記支持体構成部材；および
b)複合材を通る液体がマクロ多孔質架橋ゲルを通過しなければならないように、支持体構成部材の孔中に配置されかつ該支持体構成部材の孔を満たしているマクロ多孔質架橋ゲル；
を含む複合材であって、
前記マクロ多孔質架橋ゲルが、ポリマーの凝集によって規定される高ポリマー密度領域と、マクロ孔と定義される本質的にポリマーでない領域とを含むように、１種または複数種のモノマーと1種または複数種の十分な量の架橋剤を反応させることにより形成されており；
前記マクロ孔の平均直径が25〜1500nmであり；
前記マクロ多孔質架橋ゲルが30〜80％の体積空隙率を有しており；
前記マクロ多孔質架橋ゲルが官能基を有するゲルであり；
前記官能基が金属親和性リガンド、抗体、抗体断片、アミノ酸リガンド、抗原または反応性官能基である、前記複合材。
【請求項１２】
官能基が金属親和性リガンドであり；金属親和性リガンドが8座、6座、4座、3座または2座のリガンドである、請求項１１に記載の複合材。
【請求項１３】
金属親和性リガンドがイミノジカルボン酸リガンドである、請求項１２に記載の複合材。
【請求項１４】
金属親和性リガンドがイミノジ酢酸リガンドである、請求項１２に記載の複合材。
【請求項１５】
官能基が金属親和性リガンドであり；複合材が、複数の金属親和性リガンドと錯体形成した複数の金属イオンをさらに含む、請求項１１に記載の複合材。
【請求項１６】
金属親和性リガンドが8座、6座、4座、3座または2座のリガンドである、請求項１５に記載の複合材。
【請求項１７】
金属親和性リガンドがイミノジカルボン酸リガンドである、請求項１５に記載の複合材。
【請求項１８】
金属親和性リガンドがイミノジ酢酸リガンドである、請求項１５に記載の複合材。
【請求項１９】
金属イオンが遷移金属イオン、ランタニドイオン、卑金属イオンまたはアルカリ土類金属イオンである、請求項１５〜１８のいずれか１項に記載の複合材。
【請求項２０】
金属イオンがカドミウム、セリウム、コバルト、銅、ガリウム、金、鉄、ランタン、マンガン、ニッケル、銀、チタン、亜鉛およびジルコニウムのイオンからなる群から選択される、請求項１５〜１８のいずれか１項に記載の複合材。
【請求項２１】
官能基がモノクローナル抗体、プロテインA、プロテインG、L-フェニルアラニン、トリプトファンおよびL-ヒスチジンからなる群から選択される抗体、抗体断片、アミノ酸リガンドまたは抗原である、請求項１１に記載の複合材。
【請求項２２】
官能基が反応性官能基であり；反応性官能基がエポキシド、無水物、アジド、ハロゲン、酸塩化物、オキシム、アミドキシム、ケトン、アミン、ヒドロキシル、カルボン酸、カルボン酸エステル、アルデヒド、ベンジルハロゲン化物およびN-ヒドロキシイミドエステルからなる群から選択される、請求項１１に記載の複合材。
【請求項２３】
マクロ多孔質架橋ゲルがポリ(グリシジルメタクリレート)、ポリ(アクリルアミドキシム)、ポリ(無水アクリル酸)、ポリ(無水アゼライン酸)、ポリ(無水マレイン酸)、ポリ(ヒドラジド)、ポリ(アクリロイルクロリド)、ポリ(2-ブロモエチルメタクリレート)またはポリ(ビニルメチルケトン)を含む、請求項１１に記載の複合材。
【請求項２４】
請求項１に記載の複合材に生体分子または生体イオン含有液体を通すことを含んでなる、液体からその生体分子または生体イオンを分離吸着する方法であって、該複合材がそのマクロ多孔質ゲル上に生体分子に対して特異的相互作用を示す結合部位をもっている上記方法。
【請求項２５】
物質に対する特異的相互作用を示す複合材と液体を接触させる工程を含む、液体から物質を分離する方法であって、
前記複合材が：
a)支持体構成部材に延在している複数の孔を有する支持体構成部材であって、前記孔の平均直径が0.1〜25μmである前記支持体構成部材；および
b)複合材を通る液体がマクロ多孔質架橋ゲルを通過しなければならないように、支持体構成部材の孔中に配置されかつ該支持体構成部材の孔を満たしているマクロ多孔質架橋ゲル；
を含み、
前記マクロ多孔質架橋ゲルが、ポリマーの凝集によって規定される高ポリマー密度領域と、マクロ孔と定義される本質的にポリマーでない領域とを含むように、１種または複数種のモノマーと1種または複数種の十分な量の架橋剤を反応させることにより形成されており；
前記マクロ孔の平均直径が25〜1500nmであり；
前記マクロ多孔質架橋ゲルが30〜80％の体積空隙率を有しており；
前記マクロ多孔質架橋ゲルが官能基を有するゲルであり；
前記官能基が金属親和性リガンド、抗体、抗体断片、アミノ酸リガンド、抗原または反応性官能基であり、
それによって物質を複合材に吸着または吸収させる、前記方法。
【請求項２６】
特異的相互作用が静電気的相互作用、親和的相互作用または疎水的相互作用である、請求項２５に記載の方法。
【請求項２７】
官能基が金属親和性リガンドであり；金属親和性リガンドが8座、6座、4座、3座または2座のリガンドである、請求項２５に記載の方法。
【請求項２８】
官能基が金属親和性リガンドであり；前記金属親和性リガンドが8座、6座、4座、3座または2座のリガンドであり；物質が金属含有粒子または金属含有イオンである、請求項２５に記載の方法。
【請求項２９】
液体が水溶液または混合物である、請求項２５〜２８のいずれか１項に記載の方法。
【請求項３０】
複合材が、金属親和性リガンドと錯体形成した複数の金属イオンをさらに含む、請求項２７に記載の方法。
【請求項３１】
官能基がモノクローナル抗体、プロテインA、プロテインG、L-フェニルアラニン、トリプトファンおよびL-ヒスチジンからなる群から選択される抗体、抗体断片、アミノ酸リガンドまたは抗原である、請求項２５に記載の方法。
【請求項３２】
官能基がモノクローナル抗体、プロテインA、プロテインG、L-フェニルアラニン、トリプトファンおよびL-ヒスチジンからなる群から選択される抗体、抗体断片、アミノ酸リガンドまたは抗原であり；物質がウイルス、細胞、γ-グロブリン、免疫グロブリン、タンパク質、ポリペプチド、インターロイキン-2、インターロイキン-2受容体、酵素、モノクローナル抗体、トリプシン、トリプシン阻害物質、シトクロムC、ミオグロブリン、組み換えヒトインターロイキン、組み換え融合タンパク質、核酸由来産物、DNAおよびRNAからなる群から選択される、請求項２５に記載の方法。
【請求項３３】
官能基がモノクローナル抗体、プロテインA、プロテインG、L-フェニルアラニン、トリプトファンおよびL-ヒスチジンからなる群から選択される抗体、抗体断片、アミノ酸リガンドまたは抗原であり；物質がアルブミン、リゾチーム、プロテインA、IgG、IgM、IgE、ホスファターゼおよびデヒドロゲナーゼからなる群から選択される、請求項２５に記載の方法。
【請求項３４】
官能基がモノクローナル抗体、プロテインA、プロテインG、L-フェニルアラニン、トリプトファンおよびL-ヒスチジンからなる群から選択される抗体、抗体断片、アミノ酸リガンドまたは抗原であり；物質がウシ血清アルブミン、ヒト血清アルブミンおよび鶏卵アルブミンからなる群から選択される、請求項２５に記載の方法。
【請求項３５】
官能基が金属親和性リガンドであり；金属親和性リガンドが8座、6座、4座、3座または2座のリガンドであり；複合材が、金属親和性リガンドと錯体形成した複数の金属イオンをさらに含み；物質がウイルス、細胞、γ-グロブリン、免疫グロブリン、タンパク質、ポリペプチド、インターロイキン-2、インターロイキン-2受容体、酵素、モノクローナル抗体、トリプシン、トリプシン阻害物質、シトクロムC、ミオグロブリン、組み換えヒトインターロイキン、組み換え融合タンパク質、核酸由来産物、DNAおよびRNAからなる群から選択される、請求項２５に記載の方法。
【請求項３６】
複数の孔が延在している支持体構成部材および該支持体構成部材の孔中に配置されかつ該支持体構成部材の孔を満たしているマクロ多孔質架橋ゲルを含んでなる複合材の調製方法であって、
a) 支持体構成部材の孔の中に、１種または複数種のモノマーまたはポリマー及び１種または複数種の十分な量の架橋剤の溶液または懸濁液を導入して、マクロ多孔質ゲルを形成すること；
b)ポリマーの凝集により規定される高ポリマー密度領域と、平均孔径が25nm〜1500nmのマクロ孔と定義される本質的にポリマーでない領域とを含んでマクロ多孔質ゲルが形成されるように、１種または複数種のモノマーまたはポリマーと１種または複数種の十分な量の架橋剤を反応させること、
を含んでなる上記調製方法。
【請求項３７】
マクロ多孔質架橋ゲル形成の前に光開始剤を加える、請求項３６に記載の方法。
【請求項３８】
マクロ多孔質架橋ゲル形成の前に熱開始剤を加える、請求項３６に記載の方法。
【請求項３９】
マクロ多孔質架橋ゲル形成の前にポロゲンを加える、請求項３６〜３８のいずれか１項に記載の方法。
【請求項４０】
a)支持体構成部材に延在している複数の孔を有する支持体構成部材であって、前記孔の平均直径が0.1〜25μmである前記支持体構成部材；および
b)ポリ(エチレングリコール)ジアクリレートおよびポリ(エチレングリコール)ジメタクリレートからなる群から選択されるマクロモノマーから誘導されるポリマーを含むゲル；
を含む複合材であって、
前記ゲルが支持体構成部材の孔中に配置されている前記複合材。
【請求項４１】
ゲルが支持体構成部材の孔にグラフトされている、請求項４０に記載の複合材。
【請求項４２】
支持体構成部材の孔の一部がゲルによって完全に満たされていない、請求項４０に記載の複合材。
【請求項４３】
マクロモノマーが約200 Da〜約4,000 Daの分子量を有する、請求項４０に記載の複合材。
【請求項４４】
ゲルがポリ(ブチルアクリレート)、ポリ(2-(N,N-ジメチルアミノ)エチルアクリレート)、ポリ(n-ドデシルアクリレート)、ポリ(2-(2-エトキシエトキシ)エチルアクリレート)、ポリ(2,3-ジヒドロキシプロピルアクリレート)、ポリ(グリシジルアクリレート)、ポリ(n-ヘプチルアクリレート)、ポリ(1-ヘキサデシルアクリレート)、ポリ(2-ヒドロキシエチルアクリレート)、ポリ(ヒドロキシプロピルアクリレート)、ポリ(2-(2-メトキシ)エチルアクリレート)、ポリ(プロピルアクリレート)、ポリ(ステアリルアクリレート)、またはポリ(アクリル酸）をさらに含む、請求項４０に記載の複合材。
【請求項４５】
ゲルがポリ(エチレングリコール)アクリレートおよびポリ(エチレングリコール)メタクリレートからなる群から選択されるマクロモノマーから誘導されるポリマーをさらに含む、請求項４０に記載の複合材。
【請求項４６】
ゲルがポリ(エチレングリコール)アクリレートおよびポリ(エチレングリコール)メタクリレートからなる群から選択されるマクロモノマーから誘導されるポリマーをさらに含み；前記マクロモノマーが約200 Da〜約4,000 Daの分子量を有する、請求項４０に記載の複合材。
【請求項４７】
a)支持体構成部材に延在している複数の孔を有する支持体構成部材であって、前記孔の平均直径が0.1〜25μmである前記支持体構成部材；および
b)複数の反応性官能基を有するゲル；
を含む複合材であって、
前記ゲルが支持体構成部材の孔にグラフトされている前記複合材。
【請求項４８】
ゲルがポリ(2-アクリルオキシエチルトリメチルアンモニウムクロリド)、ポリ(N-アクリルオキシスクシンイミド)、ポリ(N-アクリロイルトリス(ヒドロキシメチル)メチルアミン)、ポリ(2-アミノエチルメタクリレートヒドロクロリド)、ポリ(N-(3-アミノプロピル)メタクリルアミドヒドロクロリド)、ポリ(N,N-ジエチルアクリルアミド)、ポリ(2-(N,N-ジメチルアミノ)エチルアクリレート)、ポリ(2-(N,N-ジメチルアミノ)エチルメタクリレート)、ポリ(N-[3-(N,N-ジメチルアミノ)プロピル]メタクリルアミド)、ポリ(N,N-ジメチルアクリルアミド)、ポリ(2,3-ジヒドロキシプロピルアクリレート)、ポリ(2,3-ジヒドロキシプロピルメタクリレート)、ポリ(グリシジルアクリレート)、ポリ(グリシジルメタクリレート)、ポリ(2-ヒドロキシエチルアクリレート)、ポリ(2-ヒドロキシエチルメタクリレート)、ポリ(N-(2-ヒドロキシプロピル)メタクリルアミド)、ポリ(ヒドロキシプロピルアクリレート)、ポリ(ヒドロキシプロピルメタクリレート)、ポリ(メタクリルオキシエチルトリメチルアンモニウムクロリド)、ポリ(2-(2-メトキシ)エチルアクリレート)、ポリ(2-(2-メトキシ)エチルメタクリレート)、ポリ(4-ビニルピリジン)、ポリ(ビニルスルホン酸)、ポリ(N-ビニル-2-ピロリジノン)、ポリ(ジメチルジアリルアンモニウムクロリド)、ポリ(アクリルアミド-2-メチル-1-プロパンスルホン酸）、ポリ((3-アクリルアミドプロピル)トリメチルアンモニウムクロリド）、ポリ(4-スチレンスルホン酸)もしくはその塩、ポリ(ジアリルアミン)、またはポリ(ジアリルアンモニウムクロリド)を含む、請求項４７に記載の複合材。
【請求項４９】
ゲルがポリ(エチレングリコール)アクリレートおよびポリ(エチレングリコール)メタクリレートからなる群から選択されるマクロモノマーから誘導されるポリマーを含む、請求項４７に記載の複合材。
【請求項５０】
ゲルがポリ(エチレングリコール)ジアクリレートおよびポリ(エチレングリコール)ジメタクリレートからなる群から選択されるマクロモノマーから誘導されるポリマーを含む、請求項４７に記載の複合材。
【請求項５１】
ゲルがポリ(エチレングリコール)アクリレート、ポリ(エチレングリコール)メタクリレート、ポリ(エチレングリコール)ジアクリレートおよびポリ(エチレングリコール)ジメタクリレートからなる群から選択されるマクロモノマーから誘導されるポリマーを含み；前記マクロモノマーが約200 Da〜約4,000 Daの分子量を有する、請求項４７に記載の複合材。
【請求項５２】
ゲルがポリ(グリシジルアクリレート)またはポリ(グリシジルメタクリレート）を含む、請求項４７に記載の複合材。
【請求項５３】
ゲルがポリ(N-ビニル-2-ピロリジノン)を含む、請求項４７に記載の複合材。
【請求項５４】
ゲルがポリ(アクリルアミド-2-メチル-1-プロパンスルホン酸）を含む、請求項４７に記載の複合材。
【請求項５５】
ゲルがポリ((3-アクリルアミドプロピル)トリメチルアンモニウムクロリド）を含む、請求項４７に記載の複合材。
【請求項５６】
反応性官能基がエポキシド、無水物、アジド、ハロゲン、酸塩化物、オキシム、アミド、スルホン酸、アミドキシム、ケトン、アミン、ヒドロキシル、カルボン酸、カルボン酸エステル、アルデヒド、ベンジルハロゲン化物およびN-ヒドロキシイミドエステルからなる群から選択される、請求項４７に記載の複合材。
【請求項５７】
反応性官能基がエポキシド、アミド、アミン、カルボン酸エステルおよびスルホン酸からなる群から選択される、請求項４７に記載の複合材。
【請求項５８】
孔の平均直径が約0.45μmである、請求項４０または４７に記載の複合材。
【請求項５９】
孔の平均直径が約0.9μmである、請求項４０または４７に記載の複合材。
【請求項６０】
支持体構成部材が繊維性の織布材料または不織布材料を含む、請求項４０または４７に記載の複合材。
【請求項６１】
支持体構成部材がポリオレフィンを含む、請求項４０または４７に記載の複合材。
【請求項６２】
支持体構成部材がポリプロピレンを含む、請求項４０または４７に記載の複合材。
【請求項６３】
支持体構成部材がポリスルホン、ポリエーテルスルホン、ポリフェニレンオキサイド、ポリカーボネート、ポリエステル、セルロースおよびセルロース誘導体からなる群から選択される材料を含む、請求項４０または４７に記載の複合材。
【請求項６４】
支持体構成部材がポリエステルを含む、請求項４０に記載の複合材。
【請求項６５】
支持体構成部材が熱誘導相分離膜である、請求項４０または４７に記載の複合材。
【請求項６６】
マクロモノマー、光開始剤および溶媒を混合することによってモノマー混合物を形成する工程；
前記モノマー混合物を支持体構成部材に接触させることによって修飾支持体構成部材を形成する工程であって、前記支持体構成部材が支持体構成部材に延在している複数の孔を有し、前記孔の平均直径が0.1〜25μmである前記工程；
前記修飾支持体構成部材をポリマーシートで覆うことによって被膜支持体構成部材を形成する工程；
前記被膜支持体構成部材に一定の時間、照射または加熱することによって複合材を形成する工程；
を含む、複合材の製造方法。
【請求項６７】
光開始剤が、マクロモノマーの全重量に対して、約0.4%(w/w)〜約2.5%(w/w)の量でモノマー混合物中に存在する、請求項６６に記載の方法。
【請求項６８】
光開始剤が、マクロモノマーの全重量に対して、約0.4%、約0.9%、約1.0%、約1.2%、約1.3%、約1.4%、または約2.5%(w/w)の量でモノマー混合物中に存在する、請求項６６に記載の方法。
【請求項６９】
光開始剤が1-[4-(2-ヒドロキシエトキシ)フェニル]-2-ヒドロキシ-2-メチル-1-プロパン-1-オン、2,2-ジメトキシ-2-フェニルアセトフェノン、ベンゾフェノン、ベンゾインおよびベンゾインエーテル、ジアルコキシアセトフェノン、ヒドロキシアルキルフェノン、ならびにα-ヒドロキシメチルベンゾインスルホン酸エステルからなる群から選択される、請求項６６に記載の方法。
【請求項７０】
マクロモノマーがモノマー混合物の約9%、約10%、約12%、約13%、約14%、約19%、約20%、約22%、約23%、約25%、約34%、約35%、約44%、約48%、または約49%(w/v)の量でモノマー混合物中に存在する、請求項６６に記載の方法。
【請求項７１】
マクロモノマーがポリ(エチレングリコール)ジアクリレートまたはポリ(エチレングリコール)ジメタクリレートを含む、請求項６６に記載の方法。
【請求項７２】
被膜支持体構成部材が照射される、請求項６６に記載の方法。
【請求項７３】
被膜支持体構成部材が約350nmまたは約365nmの波長で照射される、請求項６６に記載の方法。
【請求項７４】
被膜支持体構成部材が加熱される、請求項６６に記載の方法。
【請求項７５】
被膜支持体構成部材が約60℃〜約80℃で加熱される、請求項６６に記載の方法。
【請求項７６】
モノマーおよび溶媒を混合することによってモノマー混合物を形成する工程；
前記モノマー混合物を支持体構成部材に接触させることによってモノマーコート支持体構成部材を形成する工程であって、前記支持体構成部材が支持体構成部材に延在している複数の孔を有し、前記孔の平均直径が0.1〜25μmである前記工程；
前記モノマーコート支持体構成部材を一定の時間、加熱することによって複合材を形成する工程；
を含む、複合材の製造方法。
【請求項７７】
溶媒がメタノールである、請求項６６または７６に記載の方法。
【請求項７８】
モノマーがモノマー混合物の約9%、約10%、約12%、約13%、約14%、約19%、約20%、約22%、約23%、約25%、約34%、約35%、約44%、約48%、または約49%(w/v)の量でモノマー混合物中に存在する、請求項７６に記載の方法。
【請求項７９】
モノマー混合物中のモノマーの濃度が約0.48M、約0.58M、約1.71M、約2.19M、約2.68M、または約3.66Mである、請求項７６に記載の方法。
【請求項８０】
モノマー混合物が架橋剤をさらに含み；前記架橋剤がモノマーの約5重量%、約8重量%、約9重量%、約11重量%、約15重量%、約16重量%、約17重量%、約18重量%、約32重量%、約33重量%、または約39重量%の量でモノマー混合物中に存在する、請求項６６または７６に記載の方法。
【請求項８１】
一定の時間が約2時間、約1時間、約0.5時間、または約20分である、請求項６６または７６に記載の方法。
【請求項８２】
モノマーコート支持体構成部材が約60℃〜約80℃で加熱される、請求項７６に記載の方法。
【請求項８３】
複合材が孔を有する、請求項６６または７６に記載の方法。
【請求項８４】
複合材の孔が支持体構成部材の孔よりも小さい、請求項６６または７６に記載の方法。
【請求項８５】
物質を含む流体を請求項４０または４７に記載の複合材に接触させることによって前記物質の一部を複合材上に吸着または吸収させる工程；
を含む方法。
【請求項８６】
流体の一部が複合材の孔を通過し；前記孔の平均直径が約0.01〜約10μmである、請求項８５に記載の方法。
【請求項８７】
流体の一部が複合材の孔を通過し；前記孔の平均直径が約0.01μm〜約0.2μmである、請求項８５に記載の方法。
【請求項８８】
流体の一部が複合材の孔を通過し；前記孔の平均直径が約0.01μm〜約3μmである、請求項８５に記載の方法。
【請求項８９】
流体の一部が複合材の孔を通過し；前記孔の平均直径が約0.1μm〜約10μmである、請求項８５に記載の方法。